La présente invention est relative à un procédd pour la fabrication d'un mélange intime de matières solides à granulométrie fine avec un additif, de façon à former une pâte homogène se prêtant particulièrement bien à des opérations ultdrieures de mise en forme. C'est le cas par exemple lorsque l'on veut constituer un mélange pâteux de charbon fin peu ou pas cok8fiable et d'un liant, en vue de la fabrication de coke métallurgique utilisable comme constituant de la charge de haut fourneau. C'est encore le cas notamment d'un mélange de matières contenant des déments nutritifs tels que du phosphore et/ou de ltazote et/ou du potassium (par exemple des scories fluides) que l'on peut ainsi granuler de façon satisfaisante. Un autre domaine d'application serait celui du trai tendent de rines poussières captées dans des installations de filtrage. Bien que le texte descriptif qui suit concerne particulièrement la réalisation d'un mélange destiné à la fabrication de coke mdtallurgique, il est bien entendu que la prd- sente invention, ainsi que les revendications, sont valable s pour tout procédez ayant pour objet la constitution d'un mélange intime de matières solides fines et d'un additif. Depuis de nombreuses années déjà, on a cherché à remédier à la diminution des réserves de charbon cokéfiable et à l'augmentation du prix de ces charbons, en utilisant un pourcentage aussi élevé que possible de charbon peu ou pas coké- fiable. On connart ainsi des procédés consistant à compacter du charbon fin peu ou pas cokéfiable, par exemple sous forme de boulets ou de briquettes, avec éventuellement des additions de liants et/ou solvants et/ou fondants, et à enfourner ces matières compactées crues dans des cellules de carbonisation avec de faibles quantités de charbon fin cokéfiable. L'addition la plus fréquente jusqu'à présent a été constituée par le brai, mais on a également préconisé d'autres matières par exemple des huiles, des goudrons, des ruels, des matières plastiques, des matières synthétiques relevant de la chimie des macromolécules et des résines ou des mélanges de deux ou plusieurs de ces additifs. Lorsque l'on réalise ainsi des mélanges de maté riaux fins et d'un fluide, on constate généraleinent que la répartition de l'additif dans le mélange cru à l'état de la pâte à compacter présente certains défauts d'homogénéité ; dans le cas de la fabrication d'agglomérés de charbon, cette homogénéi- té peut avoir des répercussions préjudiciables au moment de la cokéfaction et même plus tard dans le haut fourneau. La présente invention a pour objet un procédé permettant notamnent de remédier à l'inconvénient décrit ci-des sus. Le procédé, objet de la présente invention, dans lequel on mélange des matières solides de granulométrie fine et au moins un additif, est essentiellement caractérisé en ce que l'on projette l'additif sous forme de brouillard sur lesdites matières solides. Le grand intérêt de ce procédé est notaient d'assurer l'obtention rapide et aisée d'un mSlange sous la forme d'une pâte homogène se prêtant particulièrement bien au com- pactage et à des opérations ultérieures de mise en forme. Suivant une première modalité de l'invention, on projette l'additif au moyen d'au moins un gicleur constitué d'un conduit central dont le profil en long est celui d'une tuyère de Laval et d'au moins un conduit latéral débouchant dans le conduit central vers l'extrémité de sa partie divergente ou à la sortie de ce conduit central, ledit additif étant introduit dans le gicleur par le conduit latéral, tandis qu'un fluide pulvérisateur est introduit dans le conduit central. Suivant une seconde modalité de l'invention, le fluide pulvérisateur traversant le conduit central est préchauf- fé, par exemple à une température supérieure à celle du mélange à compacter. Cette modalité est avantageuse dans le cas d'un additif dont la fluidité n'est satisfaisante qu' une température supérieure à la température ambiante. Suivant encore une autre modalité particulièrement avantageuse de l'invention, le fluide pulvérisateur est de la vapeur d'eau. Comme déjà dit précédemment, un des principaux avantages de la présente invention est d'assurer une répartition bien homogène de 1 'additif et notamment du liant et/ou solvant et/ou fondant dans le mélange à compacter. A titre d'exemple - nullement limitatif - de mise en oeuvre du procédé, on décrit ci-dessous la fabrication d'un mélange de charbons fins et d'un additif dont la fonction est de faciliter la liaison et/ou une certaine dissolution et/ou fusion des matériaux compactés. Le matériau solide est constitué par du charbon non cokéfiable de granulométrie fine (environ 60 ffi de grains de dimension inférieure à 1 mm). Pour y ajouter l'additif choisi, en l'occurrence du brai, on réalise, à l'aide d'un gicleur tel que décrit ci-dessus, un brouillard de vapeur d'eau tenant en suspension des particules de brai fluidifié par chauffage ; ce brouillard est proJeté sur le charbon fin défilant en continu devant une batterie de gicleurs. REVENDICATIONS 1 / Procédé pour la fabrication d'un mélange de matières solides de granulométrie fine et d'au moins un additif, c a r a c t é r i s é en ce que l'on projette l'additif sous forme de brouillard sur lesdites matières solides. 2-/ Procédé suivant la revendication l, c a r a c t é r i s é en ce que l'on projette l'additif au moyen dlau moins un gicleur constitué d'un conduit central dont le profil en long est celui d'une tuyère de Laval et d'au moins un conduit latéral débouchant dans le conduit central vers l'extrémité de sa partie divergente ou à la sortie de ce conduit central, ledit additif étant introduit dans le gicleur par le conduit latéral, tandis qu'un fluide pulvérisateur est introduit dans le conduit central. 3-/ Procédé suivant la revendication 2, c a r a c t é r i s é en ce que le fluide pulvérisateur traversant le conduit central est pré chauffé. 4-/ Procédé suivant la revendication 3, c a r a c t d r i s é en ce que le fluide pulvérisateur est de la vapeur d'eau.